(57)【特許請求の範囲】
【請求項１】
１，０５〜１，３５倍の低倍率延伸により得られる、長さ方向に太細の繊度斑及び結晶配向度の高低差が交互に付与されたポリエステル系マルチフィラメント低倍率延伸糸が鞘糸部に、ポリエステル系マルチフィラメント延伸糸が芯糸部になり、鞘糸部の低倍率延伸を受けていない部分、即ち鞘糸部の繊度が太く結晶配向度の低い部分の一部が融着し、硬化され芯糸部に交互撚糸状に巻き付き、低倍率延伸を受けて延伸された部分、即ち鞘糸部の繊度が細く結晶配向度の高い部分は未融着・未硬化状態で開繊状態にあり、且つマルチフィラメントの一部が芯糸部に交絡しながら交絡・抱合状に巻き付き、さらに一部は芯糸部と交絡しないで開繊してループ状または毛羽状を呈して巻き付き、依って鞘糸部が三つの形態を保ちつつ且つ鞘糸部の融着・硬化の割合、及び鞘糸部と芯糸部の糸長差が効果的に制御され、均一で適度な嵩高性を有し、更に下記（１）〜（４）の範囲を満足する厚手布粘着テープ基布用に適した芯鞘型状の複合仮撚加工糸。
（１）強度：０．７９〜１．３２ｃＮ／ｄｔｅｘ
（２）伸度：７．０〜１２．０％
（３）２度切れ発生頻度：１０％以下
ただし、２度切れの頻度（％）＝（２度切れ回数／１００×６）×１００
（４）シルクファクター（ＳＦ）：３≦ＳＦ≦８
【請求項２】
請求項１記載の芯鞘型状複合加工糸を少なくとも経糸に使用した織物からなる粘着テープ用基布であって、該加工糸の鞘糸部に交互に配置された融着・硬化部と、未融着・未硬化部及び特に該加工糸の織物基布の中における未融着・未硬化部分が有するループ状及び毛羽状部が、織物基布と基材ポリエチレンフィルムとの接着時に優れた投錨性効果を発揮するため耐剥離性に優れ、該基布と該基材との接着強度が下記の範囲にあり、手切れ性が良好で切断強度が下記の範囲にあり、切り口が綺麗で下記の範囲にある厚手布粘着テープ用基布。
粘着テープの接着強度：０．７ｋｇ以上
粘着テープの切断強度：０．９５ｋｇ以下
粘着テープの切り口の綺麗さ：切り口断面毛羽３本／５ｃｍ以下
切り口裂け切れ箇所が８本／５ｃｍ以下
【請求項３】
ポリエステル系マルチフィラメントの未延伸糸を８０〜１００℃の低倍率延伸用熱ピンで１．０５〜１．３５倍に低倍率延伸してなる長さ方向に太細の繊度斑及び結晶配向度の高低差が交互に付与された斑延伸直後の低倍率延伸糸と、すでに安定化状態にあるポリエステル系マルチフィラメント延伸糸を交絡ノズルでインターレース加工してなる混繊糸を接触式ヒーターで同時仮撚加工することにより、交互撚糸状部と交絡・抱合状部及び、ループ状又は毛羽状部の三つの形態を効果的に配置することにより下記の範囲にある低強度及び適度な伸度にしたことを特徴とする厚手粘着テープ基布用に適した芯鞘状の複合仮撚加工糸の製造方法。
（１）強度：０．７９〜１．３２ｃＮ／ｄｔｅｘ
（２）伸度：７．０〜１２．０％
【発明の詳細な説明】
【技術分野】
【０００１】本発明は、布粘着テープ基布用複合仮撚加工糸及びその製造方法及び厚手粘着テープに関し、さらに詳細には、湿潤時の強力低下がなく、耐薬品性が良く、布粘着テープ使用時の貼付作業性がよく、手切れ性に優れ、切り口が綺麗な厚手布粘着テープ基布を得るために適したポリエステル系マルフィラメントからなる鞘型状の複合仮撚加工糸及びその製造方法に関する。
【背景技術】
【０００２】  産業資材用分野の布粘着テープ基布用に使用されるポリエステル系マルチフィラメントからなる複合仮撚加工糸が提案され展開している。【０００３】  しかしながら、少なくとも織物の経糸に使用し、織物の生産性が高く、品質も安定し、且つ、該織物基布と基材ポリエチレンフィルムの接着性が良く、手切れ性が良好で、切り口が綺麗な厚手布粘着テープ用のポリエステル系マルチフィラメントによる芯鞘型の複合仮撚加工糸は充分な展開が図れていないと言う問題があった。【０００４】  例えば、粘着テープ基布用ポリエステル系マルチフィラメントからなる複合仮撚加工糸及び織物基布として（１）日本特許２５５６４０２号では、高配向ポリエステルマルチフィラメントを芯部とし、その周りに該高配向ポリエステルマルチフィラメントよりも融点が２℃以上低い低配向のポリエステルマルチフィラメントを鞘部として交互撚糸状に捲付き、該鞘部のフィラメントの少なくとも３０％が互いに融着・硬化した部分を有する複合加工糸を経糸として用いた厚手の布粘着テープ用基布が提案され、（２）特許公開平１０−３２５０２７号には、高配向ポリエステルマルチフィラメント（Ａ）を芯部とし、その周りに（Ａ）よりも糸長差が１０％以上長い低配向ポリエステルマルチフィラメント（Ｂ）が鞘部として、交互撚糸状に巻き付き、該鞘部のフィラメントの少なくとも５０％以上が互いに融着・硬化した複合仮撚加工糸が提案され、（３）特許公開平１１−３２３６８９号では、高配向ポリエステルマルチフィラメントを芯部とし、その周りに低配向ポリエステルマルチフィラメントが鞘部として配され、且つ該鞘部のフィラメントの少なくとも一部が互いに融着・硬化した部分を有する加工糸で、該加工糸の熱応力ピーク温度とその応力、乾熱収縮率、切断伸度を規定した粘着テープ用仮撚捲縮加工糸が提案されている。【０００５】  しかるに（１）日本特許２５５６４０２号に提案されている経糸用の複合仮撚加工糸は、融着・硬化部の分布が糸の長手方向に対して不均一になり易いために厚み斑が発生し易く、また粘着テープの加工時の熱処理によって加工糸が収縮し易いために基布の寸法安定性が悪く、手切れ性が不均一になる欠点がある。更に、得られた粘着テープの基布とポリエチレンフィルムの接着強度が弱く剥離し易い欠点がある。【０００６】  また、（２）特許公開平１０−３２５０２７号の芯鞘型の二層構造複合仮撚加工糸は、布粘着テープ基布用の複合仮撚加工糸として、低強度および低伸度を有し、且つ、無糊または無撚で経糸として製織が可能であることなどの優れた糸特性を有していることが判明しているが、鞘部に融着・硬化部を有する該芯鞘型の二層構造複合仮撚加工糸は、該加工糸が切断される時、融着・硬化部が初めに切断され、次に未融着・未硬化部が少し遅れて切断される、所謂二度切れの頻度が高いために、布粘着テープの貼付作業時の手切れ性が悪く、更には切り口の綺麗さが無く、ばらつきがあって不安定である。更に、得られた粘着テープの基布とポリエチレンフィルムの接着強度が弱く、剥離し易い欠点がある。【０００７】  さらに、（３）特許公開平１１−３２３６８９号の芯鞘型の二層構造複合仮撚加工糸は厚み斑が少なく手切れ性も改善されているが、糸強度が不均一のため織物の製織工程で緯糸の高速解舒時に糸切れや断糸が発生し易く生産性が極めて悪いことが判明している。更に、得られた粘着テープの基布とポリエチレンフィルムの接着強度が弱く、剥離し易い欠点がある。
【発明の開示】
【発明が解決しようとする課題】
【０００８】本発明の課題は、従来提案されているポリエステル系マルチフィラメントの芯鞘型状の融着複合仮撚加工糸が有している低トルクで、さらに無糊または無撚で経糸として製織が可能であるという優れた特性を維持ししつ、均一で適度な嵩高性と下記の範囲にある強度及び伸度を付与し、且つ二度切れのないポリエステル系マルチフィラメントらなる芯鞘型状の複合仮撚加工糸及びその製造方法を提供し、また該芯鞘型状複合仮撚加工糸からなる織物基布を提供し、また手切れ性が良好で、切り口が綺麗で、かつ優れた投錨性の付与により該織物基布と基材ポリエチレンフィルムの接着強度が強く、耐剥離性に優れた厚手粘着テープを提供することにある。
（１）強度：０，７９〜１，３２ｃＮ／ｄｔｅｘ
（２）伸度：７，０〜１２，０％
【課題を解決するための手段】
【０００９】  本発明者らは、上記の目的を達成するために、以下の構成を採用しつつ、その製造方法を見出した。すなわち、
（１）ポリエステル系マルチフィラメントの未延伸糸と、ポリエステル系マルチフィラメントの延伸糸との少なくとも二種類以上の糸で構成されることを採用する。
（２）また、ポリエステル系マルチフィラメントの前記未延伸糸と、ポリエステル系マルチフィラメントのカチオン可染の延伸糸との構成も有力な手段として採用する。
（３）前記（１）又は（２）の構成を採用し、前記（１）又は（２）の未延伸糸を低倍率延伸用熱ピンで１，０５〜１，３５倍に低倍率延伸して、長さ方向に太細の繊度斑及び結晶配向度の高低差を交互に付与して低倍率延伸糸とし、引き続きすでに安定化状態にある前記（１）又は（２）の延伸糸と交絡ノズルでインターレース加工することを特徴とする混繊糸の製造方法を採用する。
（４）次に、前記（３）の混繊糸を連続して接触式ヒーターで同時仮撚加工することにより、低倍率延伸糸の繊度が太く結晶配向度の低い部分の一部が融着し、硬化され、前記延伸糸からなる芯糸部に交互撚糸状に巻き付き、繊度が細く結晶配向度の高い部分は未融着・未硬化状態でかつマルチフィラメントの一部が前記延伸糸からなる芯糸部に交絡しながら交絡・抱合状に巻き付き、さらに一部は芯糸部と交絡しないで、開繊してループ状または毛羽状を呈し、なおかつ芯鞘の糸長差が効果的に制御された芯鞘型状の複合仮撚加工糸の製造方法が提供される。
（５）該芯鞘型状の複合仮撚加工糸は、前記低倍率延伸糸からなる鞘糸部の一部が融着し、硬化され延伸糸からなる芯糸部に交互撚糸状に巻き付き、鞘糸部の有する未融着・未硬化部のフィラメントの一部は前記延伸糸からなる芯糸部に交絡しながら交絡・抱合状に巻き付き、未融着・未硬化の一部のフィラメントは芯糸部と交絡しないで開繊してループ状又は毛羽状を呈し、なおかつこれらが効果的に配置されるため、三つの形態をなし、ポレエチレンフイルムが織物基布に接着される時に優れた投錨性効果を発揮することを特徴とする複合仮撚加工糸が提供される。
（６）従来の融着・硬化した鞘糸部を持つ芯鞘型の複合仮撚加工糸はいずれも切断される時、融着・硬化部が初めに切断され、次に未融着・未硬化部が少し遅れて切断されるという、所謂二度切れという特有の欠点を有しているが、本発明の芯鞘型の複合仮撚加工糸では、ポリエステル系マルチフィラメントの未延伸糸が低倍率延伸してなる長さ方向に太細の繊度斑及び結晶配向度の高低差が交互に付与された低倍率延伸糸と、ポリエステル系マルチフィラメントのすでに安定化状態にある延伸糸を交絡ノズルでインターレース加工して混繊糸としてから適度な条件で接触式ヒーターで同時仮撚加工することにより、前記低倍率延伸糸からなる鞘糸部の繊度が太く結晶配向度の低い部分は融着し・硬化され芯糸部に交互撚糸状に巻き付き、鞘糸部の繊度が細く結晶配向度の高い部分は未融着・未硬化状態で前記延伸糸からなる芯糸部と交絡して交絡・抱合状に巻き付き、更に一部は芯糸部と交絡しないで開繊してループ状または毛羽糸状で巻き付き、依って、鞘糸部が三つの形態を保ちつつ、且つ、前記低倍率延伸糸からなる鞘糸部の融着・硬化部の割合が２５％〜４５％に、前記芯糸部と前記鞘糸部の糸長差が１５％〜２５％に、前記芯鞘型状の複合仮撚加工糸の強度が０．７９〜１．３２ｃＮ／ｄｔｅｘに、伸度が７．０〜１２．０％に制御されることにより、二度切れの頻度が１０％以下であり、且つシルクファクター（ＳＦ）を３≦ＳＦ≦８に、ウースタ斑（Ｈ／Ｎ）をＨ／Ｎ≦０．７にしたことを特徴とする芯鞘型状の複合仮撚加工糸の製造方法が提供される。
ただし、ウースタ斑測定モードは、Ｎ：ノーマル、Ｈ：１／２イナート
【発明の効果】
【００１０】  本発明によれば、優れた布粘着テープ基布用芯鞘型状の複合仮撚加工糸が得られ、本発明加工糸を少なくとも経糸に使用することにより、上記に記載の特徴を有し、特に基布とポリエチレンフィルムの接着強度が強く、耐剥離に優れた厚手布粘着テープ用の織物基布が得られる。
【発明を実施するための最良の形態】
【００１１】  本発明では、（１）ポリエステル系マルチフィラメントであって、１６０％以下の伸度を有する未延伸糸と，少なくとも４５％以下の伸度を有する延伸糸との二種類以上の糸から構成され、且つ、未延伸糸の繊度（Ｄａ）と延伸糸の繊度（Ｄｂ）との関係が０．３≦（Ｄｂ）／（Ｄａ）≦０．７である構成を採用する。【００１２】  （２）ポリエステル系マルチフィラメントであって、少なくとも１５５％以下の伸度を有する前記未延伸糸と、少なくとも４５％以下の伸度を有するカチオン可染の延伸糸との構成も採用される。【００１３】  前記（１）および（２）のポリエステル系マルチフィラメントの未延伸糸からなる鞘糸部に均一で適度な融着・硬化部を付与するために、前記（１）の未延伸糸と前記（１）の延伸糸あるいは、前記（２）の未延伸糸と前記（２）の延伸糸の融点の差が５℃以上あることが好ましい。本発明ではこの構成を採用する。【００１４】  前記（１）または（２）のポリエステル系マルチフィラメントの未延伸糸が低倍率延伸用熱ピンにより低倍率延伸され、長さ方向に太細の繊度斑及び結晶配向度の高低差が付与された低倍率延伸糸が提供される。低倍率延伸用熱ピンの温度及び低延伸倍率は前記未延伸糸の糸特性により設定されるが、低倍率延伸用熱ピンの温度は８０〜１００℃、延伸倍率は１．０５〜１．３５倍の範囲が好ましい。【００１５】  前記低倍率延伸糸と、前記（１）または（２）のポリエステル系マルチフィラメントの延伸糸とを交絡ノズルでインターレース加工することにより混繊糸が提供される。交絡ノズルの空気圧は０．５〜５．０ｋｇ／ｃｍ２が好ましい。０．５ｋｇ／ｃｍ２以下では交絡が形成され難く、５．０ｋｇ／ｃｍ２以上では交絡が密になり過ぎて好ましくない。より好ましくは１．５〜４．０ｋｇ／ｃｍ２である。交絡時のオーバーフィード率は１〜５％が好ましい。しかし、１．５％未満では交絡が形成され難く、４％以上のオーバーフィード率では弛みや交絡斑が発生し易い。したがって、より好ましくはオーバーフィード率２〜４％の範囲が良い。【００１６】交絡ノズルによるインターレース加工については仮撚りの前工程として連続して１行程で行う。【００１７】  交絡ノズルでインターレース加工された前記混繊糸の交絡度は３０〜１２０ケ／ｍの範囲が好ましく、交絡度が３０ケ／ｍ以下では前記低倍率延伸糸と前記延伸糸を均一に交絡させることが難しく交絡斑が発生し易い。したがって、均一に交絡させるためには、５０〜１００ケ／ｍの範囲が好ましい。【００１８】  次に、前記の混繊糸を連続して接触式ヒーターで同時仮撚加工をすることにより、前記の低倍率延伸糸からなる鞘糸部の繊度が太く結晶配向度の低い部分は融着し、硬化され、芯糸部に交互撚糸状に巻き付き、繊度が細く結晶配向度の高い部分は鞘糸部となり、該鞘糸部の未融着・未硬化部の一部のマルチフィラメントは前記延伸糸からなる芯糸部に交絡して交絡・抱合状に巻き付き、該鞘糸部の未融着・未硬化部の一部は芯糸部に交絡しないで開繊してループ状または毛羽状を呈して交互に配列され、鞘糸部が三つの形態を保ちつつ、且つ鞘糸部の融着・硬化部の割合及び、前記鞘糸部と前記芯糸部のトータル糸長差が効果的に制御され、均一で���度な嵩高性を有する芯鞘型状の複合仮撚加工糸が提供される。該仮撚加工法は、従来知見の仮撚機を用いることが出来るが、特に低倍率延伸熱ピン及び交絡ノズルが効果的に適用される。また、延伸部及び加燃部の第１ヒーターは接触式のヒーターが適しており、第２ヒーターは非接触式のヒーターが適している。【００１９】  均一で適度な嵩高性があり、また適度な強度及び伸度を有する芯鞘型状の複合仮撚加工糸を提供するためには、第１接触式ヒーターの温度は２１５〜２４５℃の範囲が好ましい。しかし、２１５℃以下では前記低倍率未延伸糸からなる鞘糸部の融着・硬化が不十分であり、２４５℃以上では融着・硬化が進み過ぎて均一で適度な嵩高性、強度及び伸度を付与することは難しい。したがって、２１５〜２４５℃の範囲がより好ましい。第２非接触式ヒーターの使用目的は前期芯鞘型状の複合仮撚加工糸の伸度を１２％以下及び沸騰水収縮率を５％以下にすることであり、２２０〜２４０℃の範囲が好ましい。【００２０】本発明では、融着し、硬化した鞘糸部を持つ芯鞘型の複合仮撚加工糸が有する二度切れという特有の問題を解決するため、前記ポリエステル系マルチフィラメントの未延伸糸を、低倍率延伸してなる長さ方向に太細の繊度斑及び結晶配向度の高低差が付与された低倍率延伸糸と、前記ポリエステル系マルチフィラメントの延伸糸とを交絡ノズルでインターレース加工してなる混繊糸を接触式ヒーターで同時仮撚加工することにより、前記低倍率延伸糸の繊度が太く結晶配向度の低い部分は融着し、硬化され、繊度が細く結晶配向度の高い部分は未融着・未硬化で鞘糸部となり、前記延伸糸からなる芯糸部に交互撚糸状及び交絡・抱合状及びループ状または毛羽状の三つの形態で巻き付き、且つ、前記低倍率延伸糸からなる鞘糸部融着・硬化部の割合及び前記芯糸部と前記鞘糸部の糸長差を効果的に制御して、均一で適度な嵩高性と、０，７９〜１，３２ｃＮ／Ｄｔｅｘの強度及び７，０〜１２．０％の伸度を付与することにより、二度切れの頻度を１０％以下にしたことを特徴とする芯鞘型状の複合仮撚加工糸の製造方法が提供される。ここで言う融着とは、図１における鞘糸のポリエステル系マルチフィラメントの未延伸糸１が、低倍率延伸熱ピン４により１，０５〜１，３５倍の低倍率延伸の工程で延伸を受けてない部分、即ち繊度が太く結晶配向度の低い部分が、図１の第１接触式ヒーター８に接して加熱され溶解し、芯糸のポリエステル系マルチフィラメントの延伸糸８に巻き付きフィラメント間で融着する。また、この巻き付いた融着部が、図１の第１接触ヒーター８を出てフリクションデスク９及びクーリングゾーンを通過中に空冷された融着部が硬化する。この事象を本発明では融着し、硬化され、又は融着・硬化、又は融着・硬化部と言う。また、未融着とはポリエステル系マルチフィラメントの未延伸糸１が、低倍率延伸用熱ピン４により、１，０５〜１，３５倍の低倍率延伸の工程で延伸された部分、即ち繊度が細く結晶配向度の高い部分は図１の第１接触ヒーター８により加熱されても溶解しないため、融着することなく、したがって隣り合うフィラメントが開繊した状態で、芯糸のポリエステル系マルチフィラメントの延伸糸２に交絡ノズル６により交絡・抱��された状態を保ち、第１ヒーター８及びフリクションデスク９を通過後も硬化することなくフィラメントが開繊された状態で、交絡・抱合部及びループ状または毛羽状部になる。本発明ではこの事象を未融着・未硬化又未融着・未硬化部と言う。【００２１】    また、前記芯鞘型状の複合仮撚加工糸を後交絡ノズルで再度インターレース加工することにより、前記複合仮撚加工糸の鞘糸部の未融着・未硬化部が有するループ状及び毛羽状の弛みを均一にすることは、二度切れの頻度を更に減少させる効果な方法である。その後交絡ノズルの空気圧は０，５〜３，０ｋｇ／ｃｍ２が好ましい。しかし、０，５ｋｇ／ｃｍ２未満でがインターレース加工による交絡及び開繊の効果が不十分であり、３，０  ｋｇ／ｃｍ２以上では開繊斑が発生し易い。したがって、より好ましくは１，０〜２，５ｋｇ／ｃｍ２  である。即ち、ポリエステル系マルチフィラメントの未延伸糸を８０〜１００℃の低倍率延伸用熱ピンで１，０５〜１，３５倍に低倍率延伸してなる長さ方向に太細の繊度斑及び結晶配向度の高低差が交互に付与された斑延伸直後の低倍率延伸糸と、すでに安定化状態にあるポリエステル系マルチフィラメント延伸糸を交絡ノズルでインターレース加工してなる混繊糸を連続して接触式ヒーターで同時仮撚加工することにより、交互撚糸状部と交絡・抱合部及び毛羽状部の三つの形態を効果的に配置することにより下記の範囲にある低強度及び適度な伸度と成し得たことを特徴とする厚手粘着テープ用基布に適した芯鞘状の複合仮撚加工糸の製造方法を提供する。
（１）強度：０，７９〜Ｉ，３２ｃＮ／ｄｔｅｘ
（２）伸度：７，０％〜１２％【００２２】  前記芯鞘型状の複合仮撚加工糸のウースタＵ％において、１／２イナート（Ｈ値）とノーマル（Ｎ値）との関係がＨ／Ｎ≦０，７であることが好ましい。より好ましくは０，５未満である。このとこは。ウースタＵ％１／２イナート値を小さくすることであり、複合仮撚加工糸の長さ方向の大きな繊度斑を排除するものである。このようにして得られる複合仮撚糸は、１，０５〜１，３５倍の低延伸により得られる、長さ方向に太細の繊度斑及び結晶配向度の高低差が交互に付与されたポリエステル系マルチフィラメント低倍率延伸糸が鞘糸部に、ポリエステル系マルチフィラメント延伸糸が芯糸部になり、鞘糸部の低倍率延伸を受けていない部分、即ち鞘糸部の繊度が太く結晶配向度の低い部分の１部が融着し、硬化され芯糸部に交互撚糸状に巻く付き、低倍率延伸を受けて延伸された部分、即ち鞘糸部の繊度が細く結晶配向度の高い部分は未融着・未硬化状態で開繊状態にあり、且つマルチフィラメントの一部が芯糸部に交絡・抱合状に巻き付き、さらに一部は芯糸部と交絡しないで開繊してループ状または毛羽状を呈して巻き付き、依って鞘糸部が三つの形態を保ちつつ且つ鞘糸部の融着・硬化部の割合、及び鞘糸部と芯糸部の糸長差が効果的に制御され、均一で適度な嵩高性を有し、更に下記の（１）〜（４）の範囲を満足する厚手布粘着テープ基布用に適した芯鞘型状の複合仮撚加工糸である。
（１）強度：０，７９〜１，３ｃＮ／ｄｔｅｘ
（２）伸度：７，０〜１２，０％
（３）２度切れ発生頻度：１０％以下
ただし、２度切れの頻度（％）＝（２度切れ回数／１００×６）×１００
（４）シルクファクター（ＳＦ）：３≦ＳＦ≦８【００２３】  前記芯鞘型状複合加工糸を少なくとも経糸に使用した織物は手切れ性が良好で、且つ、鞘糸部の未融着・未硬化部分が有するループ及び毛羽状部の弛みが、基布と基材ポリエチレンフィルムとの接着時に、優れた投錨性効果を発揮して基布と基材ポリエチレンフィルムとが剥離することのない、布粘着テープ用基布として提供されつ。即ち、本発明の芯鞘型複合加工糸を少なくとも経糸に使用した織物からなる粘着テープ用基布であって、該加工糸の鞘糸部に交互に配置された融着・硬化部と、、未融着・未硬化部及び特に該加工糸の織物の中における未融着・未硬化部分が有するループ状及び毛羽状部が、織物基布と基材ポリエチレンフイルムとの接着時に優れた投錨性効果を発揮するため耐剥離性に優れ、該基布と該基材ポリエチレンフィルムとの接着強度が下記の範囲にあり、手切れ性が良好で切断強度が下記の範囲にあり、切り口が綺麗で下記の範囲にある厚手用布粘着性テープ用基布として提供される。
粘着テープの接着強度：０，７ｋｇ以上
粘着テープの切断強度：０，９５ｋｇ以下
粘着テープの切り口の綺麗さ：切り口断面積毛羽３本／５ｃｍ以下
切り口裂け切れ箇所が８本／５ｃｍ以下【００２４】  次に、本発明の芯鞘型状の複合仮撚加工糸の好ましい製造方法について図を用いて説明する。図１はポリエステル系マルチフィラメントの未延伸糸と延伸糸を用いて、複合仮撚加工糸を得る製造方法の一例を示したものである。前記未延伸糸１が第１フィードローラー３と第２フィードローラー５との間で、８０〜１００℃の低倍率延伸用熱ピン４で１．０５〜１．３５倍に低倍率延伸された低倍率延伸糸が、フィード率が２〜４％に設定された第２フィードローラー５と第３フィードローラー７の間で、空気圧が２．５〜４．０ｋｇ／ｃｍ２の先交絡ノズル６で前記延伸糸２とインターレース加工して混繊糸が提供される。前記混繊糸が第３フィードローラー７と第１デリベリーローラー１０との間で、２２５〜２４５℃の第１接触式ヒーター８で加熱されながら、フリクションディスク９により加撚・解撚処理の同時仮撚加工されることにより、前記低倍率延伸糸の繊度が太く結晶配向度の低い部分は融着・硬化され、繊度が細く結晶配向度の高い部分は未融着・未硬化である鞘糸部となり、前記延伸糸からなる芯糸部に交互撚糸状及び交絡・抱合状及びループ状または毛羽状に巻き付いた芯鞘型状の複合仮撚加工糸が提供される。次に、前記芯鞘型状の複合仮撚加工糸は第１デリベリーローラー１０と第２デリベリーローラー１３との間で、空気圧が１．０〜３．０ｋｇ／ｃｍ２の後交絡ノズル１１で再度インターレース加工されて、前記複合仮撚加工糸の鞘糸部の未融着・未硬化部のマルチフィラメントが有するループ状及び毛羽状の弛みの一部を芯糸部に交絡・抱合し、一部は均一に開繊されつつ、２３０〜２４０℃の第２非接触式ヒーターで熱セットされた後、第２デリベリーローラー１３を経て、巻取りフィード率が３〜５％に設定された巻取りローラー１４によって巻き取られる。ただし、後交絡ノズルは使わなくても構わない。
【実施例】
【００２５】  なお、本発明の実施例の評価値の測定方法及び算出方法は次の通りである。【００２６】  ウースタノーマルＵ％：芯鞘型状の複合仮撚加工糸の長さ方向の繊度斑は、ウースタテスターモニタＣで測定する。糸速度５０ｍ／分、ツイストＳ７．０Ｔ／Ｍ、糸張力１．５ｇ，測定時間２．５分、測定モードはノーマル（Ｎ）および１／２イナート（Ｈ）で平均偏差値Ｕ％を測定するとともに、波形チャートを記録する。【００２７】  強度（ｃＮ／ｄｔｅｘ）及び伸度（％）：インストロン引張試験機で測定する。試料長２０ｃｍ、引張速度２０ｃｍ／分でストレスーストレイン曲線を得て、別に測定した繊度から算出し、繰り返し１０回の平均値を用いる。【００２８】  沸騰水収縮率（％）：適当な周枠のラップリールで、初荷重１／１０（ｇ／ｄｔｅｘ）で２０回巻きの綛を作る。ラップリールから綛を取り外して、２４時間放置後表示デシテックスの１／３０ｇの初荷重をかけ、３０秒後の綛の長さＬ１を測定する。綛をガーゼに包み３０分間沸騰水中で処理をする。処理した綛を取り出し脱水後１２時間以上室温中に放置する。放置後綛に表示デシテックスの１／３０ｇの初荷重をかけ綛の長さＬ２を測定する。【００２９】  沸騰水収縮率（％）＝｛（Ｌ１−Ｌ２）／Ｌ２｝×１００
測定値は試料の任意の５箇所を測定し、その平均値を用いる。【００３０】  二度切れの頻度：芯鞘型状の複合仮撚加工糸の二度切れの測定については、インストロン引張試験機で得られる曲線の波形から調べる方法などもあるが、今回採用した評価方法は、試料長５０ｃｍの該複合仮撚加工糸を両手の親指と人差し指で把持しながら、切断するまで水平に引っ張り一度切れか、二度切れかを調べる官能検査による方法を採用した。各実施例の複合仮撚加工糸の中から、任意に６チーズの試料を取り出して、試料毎に１００回ずつの切断試験をして合計６００回の切断試験を行い、二度切れの頻度（％）を下記の通り算出した。【００３１】  二度切れの頻度（％）＝（二度切れの回数／１００×６）×１００【００３２】  製織時における該芯鞘型状の複合仮撚加工糸の高速での解舒性については、リータースクラッグ社製の連続解舒張力試験機を用いて、解舒糸速度１５００ｍ／分及び測定糸長３０００ｍの条件のもとで連続解舒して、最大解舒張力及び連続解舒波形を測定し記録した。【００３３】  布粘着テープの手切れ性の良し悪しの評価方法として、知見の仮撚加工糸のシルクファクター（ＳＦ）値を採用した。シルクファクター（ＳＦ）値は４．７≦ＳＦ≦６．３の範囲が好ましいとされている。しかしながら、本発明者が繰り返し確認した結果、３．０≦ＳＦ≦８．０の範囲では実用上は問題が無く、更に好ましくは３．０≦ＳＦ≦６．５の範囲であることが確認できた。
なお、シルクファクター（ＳＦ）値は下記の式で計算される。【００３４】  シルクファクター（ＳＦ）＝｛強度（ｃＮ／ｄｔｅｘ）×伸度（％）｝×１／２【００３５】  また、布粘着テープの手切れ性の評価方法については、既存品であるレーヨン紡績糸３０Ｓを経糸に使用した織物基布からなる布粘着テープの手切れ性と比較して、下記の３段階で評価をし、同等のものを最適とした。
同等のもの：○      少し悪いもの：△      劣るもの：×【００３６】  既存品であるレーヨン紡績糸３０Ｓを経糸に使用した粘着テープ用の織物規格は次の規格の織物を使用した。
経糸：レーヨン紡績糸３０Ｓ
緯糸：レーヨン紡績糸４０Ｓ
織物組織：平織り
織物密度：経密度  ４０本／インチ  、緯密度  ３０本／インチ
テープの厚み：０．２６〜０．２７ｍｍ【００３７】  既存品である粘着テープは、上記記載の織物基布と、基材である７０μｍのポリエチレンフィルムを溶解押出し、その表面に離型剤を、裏側にアクリル系の粘着剤を付与した粘着テープを使用した。【００３８】  本発明の粘着テープは本発明の芯鞘型状の複合加工糸を経糸に使用した織物基布と、基材である７０μｍのポチエチレンフィルムを溶解押出し、その表面に離型剤を、裏側にアクリル系の粘着剤を付与した粘着テープを使用した。【００３９】  本発明者は粘着テープの手切れ性についての数値化を試み、布粘着テープの横方向（織物基布の経糸に対して直角方向）に２個の留め金（クランプ）で固定して、中間幅の２．５ｃｍの所に深さ５．０ｍｍの切込みを入れた後、一方の留め金（クランプ）に荷重を掛け、布粘着テープ基布の経糸方向が切断を始める荷重を読み取った。該試験方法としては、１０回の繰り返し試験を実施して最高切断荷重を求め、該最高切断荷重をその布粘着テープの切断強度とした。【００４０】  既存品であるレーヨン紡績糸３０Ｓを経糸に使用した織物基布からなる布粘着テープの切断強度は０，８５ｋｇ以下であり、本発明品の試験結果から１．０ｋｇ以上では手切れ性に問題があることが確認でき、０．９５ｋｇ以下なら問題が無いことが確認された。なお、より好ましくは０．８５ｋｇ以下が好ましいことも確認された。【００４１】  切り口の綺麗さについては、既存品であるレーヨン紡績糸３０Ｓを経糸に使用した織物基布からなる布粘着テープを切断して、その切断面を観察して比較し３段階で評価をし、同等のものを最適とした。
同等のもの：○      少し悪いもの：△      劣るもの：×【００４２】  次に、切り口の綺麗さについて数字化を試み、５ｃｍ幅の布粘着テープを横方向（織物基布の経糸に対して直角方向）に親指と人差し指で切断し、その切断面に断糸毛羽及び裂け切れ箇所が、５ｃｍ幅に何箇所あるかを１０回調べその平均値を用いた。既存品であるレーヨン紡績糸３０Ｓを経糸に使用した織物基布からなる粘着テープの切断面を観察し、切断面の切断毛羽数と裂け切れ箇所を測定した。【００４３】  その結果、断面毛羽本数は０本／５ｃｍ、裂け切れ箇所は５．２箇所／５ｃｍであり、綺麗さの評価として切断毛羽本数が３本／５ｃｍ以下、裂け切れ本数が８箇所以下であれば同等の綺麗さであると評価した。なお、より好ましくは切断毛羽本数が０本／５ｃｍ、裂け切れ箇所は６．５箇所以下である。【００４４】  布粘着テープの引っ張り強度の測定については、基布の織物の経糸に沿って幅３ｃｍ、長さ３０ｃｍの長方形の試料を５枚作成し、インストロン引張試験機を用いて、試験長１０ｃｍ、引張速度２０ｃｍ／分、最大荷重チャック固定長上下各５ｃｍ、初荷重は布粘着テープが弛まない程度にかけ、布粘着テープが切断するまでの伸びと荷重を記録し、破断時の最大荷重を読み取り、その値をｋｇ／２．５ｃｍ２で表す。同じ測定を５回繰り返して、その平均値を用いる。【００４５】  粘着テープの剥離性を評価する方法として基布の織物とポリエチレンフィルムの接着強度の測定を試み、既存品と本発明品の各々について、幅２．５ｃｍ×長さ２０ｃｍの試料を５枚作成し、その粘着テープの先端部の基布とポリエチレンフィルムを約１ｃｍ剥離させ、剥離した基布側を固定し、ポリエチレンフィルム側に留め具（クランプ）を取り付けインストロン引張試験機で荷重を掛け、ポリエチレンフィルムが剥離する時の荷重を読取る方法を採用した。【００４６】  既存品の平均接着強度は０．６７ｋｇであり最大接着強度は０．８ｋｇであった。【００４７】  一方、本発明品の平均接着強度は１．２０ｋｇであり最低接着強度は０．９ｋｇであり、高い接着強度を有しており、剥離性の面で優位性があることが確認出来た。【００４８】（実施例１）
ポリエステル系マルチフィラメントの未延伸糸１３８デシテックス７２フィラメントとポリエステル系マルチフィラメントの延伸糸５５デシテックス３６フィラメントとの構成とし、前記未延伸糸を温度９５℃の低倍率延伸用熱ピンで低倍率延伸することにより太細の繊度斑及び結晶配向度の高低差を付与した低倍率延伸糸と、交絡ノズルの空気圧が４．０ｋｇ／ｃｍ２条件下で前記延伸糸５５デシテックス３６フィラメントとインターレース加工して、混繊糸１７０．８デシテックス１０８フィラメントを得る。【００４９】  前記混繊糸１７０．８デシテックス１０８フィラメントを、糸速度４００ｍ／分、第１接触式ヒーターの温度２４１℃、加撚・解撚装置はフリクションディスクを使用し、この条件で同時仮撚加工することにより、芯鞘型状の複合仮撚加工糸１７５．１デシテックス１０８フィラメントが得られる。【００５０】  次に、前記芯鞘型状の複合仮撚加工糸１７５．１デシテックス１０８フィラメントを後交絡ノズルの空気圧１．５ｋｇ／ｃｍ２で再度インターレース加工をしつつ、第２非接触式ヒーターの温度２３０℃で熱セットして、芯鞘型状の複合仮撚加工糸１８０．０デシテックス１０８フィラメントが得られる。【００５１】  前記仮撚加工条件は表１に、前記芯鞘型状の複合仮撚加工糸１８０．０デシテックス１０８フィラメントの糸特性は表２に示す。【００５２】  前記芯鞘型状の複合仮撚加工糸１８０．０デシテックス１０８フィラメントの二度切れの頻度については、表２に示す通り４．７％で比較的良好であった。【００５３】  強度をデシテックスに換算したシルクファクター（ＳＦ）の値は、下記の通りである。
シルクファクター（ＳＦ）＝７．９【００５４】  本発明の前記芯鞘型状の複合仮撚加工糸１８０．０デシテックス１０８フィラメントを無糊、無撚で経糸および緯糸に使用し織物を作成した。整経工程および織布工程の生産条件は、整経速度５００ｍ／分、織機はエアージェットルームを使用し、織機回転速度６５０ｒｐｍ、織物組織は平織とし、経糸密度は４０本／インチ、緯糸密度は３０本／インチである。製織結果は極めて良好であった。【００５５】  前記の織布条件で得られた織物を基布として、布粘着テープの基材である厚さ７０μｍのポリエチレンフィルムを溶融押出し基布と接着した。この接着した基材ポリエチレンフィルムの表側に離型剤、裏側にアクリル系の粘着剤を付与して布粘着テープを作成した。本実施例１の布粘着テープは、既存品のレーヨン紡績糸３０Ｓを経糸に使用した織物を基布としたものに比較して、表３に示す通り手切れ性は×のレベルであり、また切り口も×のレベルであったが、従来の芯鞘型状の複合仮撚加工糸を経糸に使用した同規格の織物基布を使用した粘着テープに比較して大幅に改良されており、表３に示す通りであり、実用上は問題がないことが確認できた。また、接着強度も０．９ｋｇ以上であり良好であった。なお、より好ましくはシルクファクターを６．３以下にすべきであることも判明した。【００５６】（実施例２）
ポリエステル系マルチフィラメントの未延伸糸１３７．０デシテックス１４４フィラメントと、ポリエステル系マルチフィラメントのカチオン可染の延伸糸５５デシテックス４８フィラメントとの構成とし、前記未延伸糸を温度９０℃の低倍率延伸用熱ピンで低倍率延伸することにより太細の繊度斑及び結晶配向度の高低差を付与した低倍率延伸糸と、交絡ノズルの空気圧が３．５ｋｇ／ｃｍ２の条件下で前記カチオン可染の延伸糸５５デシテックス４８フィラメントとインターレース加工をして、混繊糸１７０．９デシテックス１９２フィラメントを得る。【００５７】  前記混繊糸１７０．９デシテックス１９２フィラメントを、糸速度４００ｍ／分、第１接触式ヒーターの温度２３０℃、加撚・解撚装置はフリクションディスクを使用し、この条件で同時仮撚加工することにより、芯鞘型状の複合仮撚加工糸１７４．９デシテックス１９２フィラメントが得られる。【００５８】  次に、前記芯鞘型状の複合仮撚加工糸１７４．９デシテックス１９２フィラメントを後交絡ノズルの空気圧２．０ｋｇ／ｃｍ２の条件下でインターレース加工しつつ、第２非接触式ヒーターの温度２２５℃で熱セットして、芯鞘型状の複合仮撚加工糸１７８．６デシテックス１９２フィラメントが得られる。【００５９】  実施例２の前記仮撚加工条件は表１に、前記芯鞘型状の複合仮撚加工糸１７８．６デシテックス１９２フィラメントの糸特性は表２に示す。【００６０】  前記芯鞘型状の複合仮撚加工糸１７８．６デシテックス１９２フィラメントの二度切れの頻度については、表２に示す通り１．５％と良好であった。【００６１】  シルクファクター（ＳＦ）＝３．７【００６２】  本発明の前記芯鞘型状の複合仮撚加工糸１７８．６デシテックス１９２フィラメントを無糊、無撚で経糸および緯糸に使用し織物を作成した。整経工程および織布工程の生産条件は、整経速度５００ｍ／分、織機はエアージェットルームを使用し、織機回転速度６５０ｒｐｍ、織物組織は平織とし、経糸密度は４０本／インチ、緯糸密度は３５本／インチである。製織結果は良好であった。【００６３】  前記の織布条件で得られた織物を基布として、布粘着テープの基材である厚さ７０μｍのポリエチレンフィルムを溶融押出して基布と接着した。この接着した基材ポリエチレンフィルムの表側に離型剤、裏側にアクリル系の粘着剤を付与して布粘着テープを作成した。本実施例２の布粘着テープは、既存品のレーヨン紡績糸を経糸に使用した織物を基布としたものと比較して、表３に示す通り手切れ性及び切り口の奇麗さも○のレベルで良好であり、接着強度も１．２ｋｇ以上であり良好であった。布粘着テープの特性項目を表３に示す。【００６４】（実施例３）
ポリエステル系マルチフィラメントの未延伸糸１４８．５デシテックス７２フィラメントと、ポリエステル系マルチフィラメントの延伸糸５５デシテックス７２フィラメントとの構成とし、前記未延伸糸を温度８５℃の低倍率延伸用熱ピンで低倍率延伸することにより太細の繊度斑及び結晶配向度の高低差を付与した低倍率延伸糸と、先交絡ノズルの空気圧が４．０ｋｇ／ｃｍ２の条件下で前記延伸糸５５デシテックス７２フィラメントとインターレース加工して、混繊糸１７０．５デシテックス１４４フィラメントを得る。【００６５】  前記混繊糸１７０．５デシテックス１４４フィラメントを、糸速度４００ｍ／分、第１接触式ヒーターの温度２４０℃、加撚・解撚装置はフリクションディスクを使用し、この条件で同時仮撚加工することにより、芯鞘型状の複合仮撚加工糸１７４．９デシテックス１４４フィラメントが得られる。【００６６】  次に、前記芯鞘型状の複合仮撚加工糸１７４．９デシテックス１４４フィラメントを後交絡ノズルの空気圧１．５ｋｇ／ｃｍ２の条件下でインターレース加工しつつ、第２非接触式ヒーターの温度２３５℃で熱セットして、芯鞘型状の複合仮撚加工糸１８１．５デシテックス１４４フィラメントが得られる。【００６７】  実施例３の前記仮撚加工条件は表１に、前記芯鞘型状の複合仮撚加工糸１８１．５デシテックス１４４フィラメントの糸特性は表２に示す。【００６８】  前記芯鞘型状の複合仮撚加工糸１８１．５デシテックス１４４フィラメントの二度切れの頻度については、表２に示す通り１．３％と良好あった。【００６９】  シルクファクター（ＳＦ）＝４．６【００７０】  前記芯鞘型状の複合仮撚加工糸１８１．５デシテックス１４４フィラメントを無糊、無撚で経糸および緯糸に使用し織物を作成した。整経工程および織布工程の生産条件は、整経速度５００ｍ／分、織機はエアージェットルームを使用し、織機回転速度６５０ｒｐｍ、織物組織は平織とし、経糸密度は４０本／インチ、緯糸密度は３０本／インチである。製織結果は良好であった。【００７１】  前記の織布条件で得られた織物を基布として、布粘着テープの基材である厚さ７０μｍのポリエチレンフィルムを溶融押出して基布と接着した。この接着した基材ポリエチレンフィルムの表側に離型剤、裏側にアクリル系の粘着剤を付与して布粘着テープを作成した。本実施例３の布粘着テープは、既存品のレーヨン紡績糸３０Ｓを経糸に使用した織物を基布としたものと比較して、表３に示す通り手切れ性及びかつ切り口の奇麗さは○のレベルで良好であり、接着強度も１．２ｋｇ以上であり良好であった。布粘着テープの特性項目を表３に示す。【００７２】（実施例４）
ポリエステル系マルチフィラメントの未延伸糸１４８．５デシテックス７２フィラメントと、ポリエステル系マルチフィラメントの延伸糸５５デシテックス７２フィラメントとの構成とし、前記未延伸糸を温度９０℃の低倍率延伸用熱ピンで低倍率延伸することにより、太細の繊度斑及び結晶配向度の高低差を付与した低倍率延伸糸と、先交絡ノズルの空気圧が３．０ｋｇ／ｃｍ２の条件下で前記延伸糸５５デシテックス７２フィラメントとインターレース加工して、混繊糸１７３．８デシテックス１４４フィラメントを得る。【００７３】  前記混繊糸１７３．８デシテックス１４４フィラメントを、糸速度４００ｍ／分、第１接触式ヒーターの温度２３４℃、加撚・解撚装置はフリクションディスクを使用し、この条件で同時仮撚加工することにより、芯鞘型状の複合仮撚加工糸１７６．０デシテックス１４４フィラメントが得られる。【００７４】  次に、前記芯鞘型状の複合仮撚加工糸１７６．０デシテックス１４４フィラメントを第２非接触式ヒーターの温度２３０℃で熱セットして、芯鞘型状の複合仮撚加工糸１７６．９デシテックス１４４フィラメントが得られる。【００７５】  実施例４の前記仮撚加工条件は表１に、前記芯鞘型状の複合仮撚加工糸１７６．９デシテックス１４４フィラメントの糸特性は表２に示す。【００７６】  前記芯鞘型状の複合仮撚加工糸１７６．９デシテックス１４４フィラメントの二度切れの頻度については、表２に示す通り０．３％と良好であった。【００７７】  シルクファクター（ＳＦ）＝５．５【００７８】  本発明の前記芯鞘型状の複合仮撚加工糸１７６．９デシテックス１４４フィラメントを無糊・無撚で経糸および緯糸に使用し織物を作成した。整経工程および織布工程の生産条件は、整経速度５００ｍ／分、織機はエアージェットルームを使用し、織機回転速度６５０ｒｐｍ、織物組織は平織とし、経糸密度は４０本／インチ、緯糸密度は３０本／インチである。製織結果は極めて良好であった。【００７９】  前記の織布条件で得られた織物を基布として、布粘着テープの基材である厚さ７０μｍのポリエチレンフィルムを溶融押出して基布と接着した。この接着した基材ポリエチレンフィルムの表側に離型剤、裏側にアクリル系の粘着剤を付与して布粘着テープを作成した。本実施例４で作成された厚手布粘着テープは、既存品のレーヨン紡績糸の織物を基布としたものと比較して、表３に示す通り手切れ性および切り口の綺麗さも○のレベルで良好であった。また、シルクファクター（ＳＦ）は５．５と良好であり、布粘着テープの引っ張り強度は１４．２ｋｇ／２．５ｃｍ２と十分な強度を得ることができた。接着強度も１．２ｋｇ以上あり良好であった。布粘着テープの特性項目を表３に示す。【００８０】
【表１】
0005429510.tif 000002
【００８１】
【表２】
0005429510.tif 000003
【００８２】
【表３】
0005429510.tif 000004
【産業上の利用可能性】
【００８３】  本発明の芯鞘型状の複合仮撚加工糸は、無糊あるいは無撚で織物の経糸及び緯糸として高速使用が可能であるため、織物コストの低減を可能とし、レーヨン紡績糸等のように整経工程および織布工程において風綿が発生しないので、風綿による火災の危険性がなく、且つ、織布工程にいて糊材の粉塵の飛散が無く、安全で快適な作業環境の提供を可能とする。【００８４】  本発明の芯鞘型状の複合仮撚加工糸は、鞘糸部が融着・硬化して芯糸に交互撚糸状に巻き付いた融着・硬化部と、鞘糸部の一部のフィラメントが芯糸に交絡して交絡・抱合状に巻き付いた未融着・未硬化部、及び鞘糸の一部が芯糸と分離・開繊してループ状または毛羽状に巻付いた未融着・未硬化部の三つの部分が効果的に配置され、更に織物基布全体のループ状及び毛羽状の弛みが多いため、該複合仮撚加工糸からなる織物基布は、基材のポリエチレンフイルムと接着される時に高い投錨性効果を発揮して、基布とポリエチレンフイルムが剥離することがない十分な接着強度の付与を可能とし、手切れ性が良好で、湿潤時の強力低下のない厚手粘着テープを提供することができる。
【図面の簡単な説明】
【００８５】
【図１】本発明のポリエステル系マルチフィラメントの未延伸糸と延伸糸とからなる多層構造を有する複合仮ヨリ加工糸の製造に適用する低倍率延伸用熱ピン、先交絡ノズルおよび後交絡ノズルを装着した仮ヨリ機の一例を示す概略図である。
【符号の説明】
【００８６】１：ポリエステル系マルチフィラメントの未延伸糸
２：ポリエステル系マルチフィラメントの延伸糸
３：第１フィードローラー
４：低倍率延伸用熱ピン
５：第２フィードローラー
６：交絡ノズル
７：第３フィードローラー
８：第１接触式ヒーター
９：フリクションディスク
１０：第１デリベリーローラー
１１：後交絡ノズル
１２：第２非接触式ヒーター
１３：第２デリベリーローラー
１４：テイクアップローラー
１５：複合仮ヨリ加工糸
【図１】
0005429510.tif 000005